КЕРАМИЧЕСКАЯ МАССА ДЛЯ ПРОИЗВОДСТВА КИРПИЧА
CERAMIC MIXTURE FOR MAKING BRICKS

Изобретение относится к области технологии силикатов и касается составов керамических масс для производства кирпича.
Известна керамическая масса следующего состава, мас. %: глина тугоплавкая 20,0-30,0; кварциты 70,0-80,0 [1].
Задачей изобретения является повышение морозостойкости кирпича, полученного из керамической массы.
Технический результат достигается тем, что керамическая масса для производства кирпича, содержащая глину тугоплавкую, кварциты, дополнительно содержит тальк, портландцемент или шлакопортландцемент при следующем соотношении компонентов, мас. %: глина тугоплавкая 69,0-74,0; кварциты 20,0-24,0; тальк 2,0-4,0; портландцемент или шлакопортландцемент 3,0-4,0.
В составе керамической массы для производства кирпича могут быть использованы качественные глины тугоплавкие любых месторождений.
В таблице приведены составы керамической массы.
Компоненты дозируют в требуемых количествах. Кварциты и тальк по отдельности размалывают до порошкообразного состояния (сито №063, остаток не более 2%) и смешивают с портландцементом или шлакопортландцементом и тугоплавкой глиной. Массу увлажняют до 18-23% и формуют из нее пластическим способом кирпич, который сушат до влажности не более 6% и обжигают при температуре 1280-1320°C. Возможно последующее глазурование поверхности кирпича (ложок, тычок) после его обжига, либо оплавление поверхности низкотемпературной плазмой до образования стекловидного слоя.
Источники информации
1. SU 1542932, C04B 33/00, 1990.